(57)【要約】【課題】潜熱蓄熱効果を有する畳表を得ることにあり、また、そのような畳表を製造するのに用いられ得る撚糸を得られるようにする。【解決手段】潜熱蓄熱材料を含有する撚糸１は、テープ状物２が筒状に撚られており、撚糸１の中空部分３に潜熱蓄熱材料４が含まれている。【選択図】図１
2015067922.tif 000002
【特許請求の範囲】
【請求項１】
テープ状物が筒状に撚られた撚糸であって、
前記撚糸の中空部分に潜熱蓄熱材料が含まれていることを特徴とする潜熱蓄熱材料を含有する撚糸。
【請求項２】
前記中空部分に芯材が設けられており、
前記芯材は潜熱蓄熱材料を含有することを特徴とする請求項１に記載の潜熱蓄熱材料を含有する撚糸。
【請求項３】
前記中空部分に含まれる潜熱蓄熱材料として融点温度が調整可能な材料が用いられていることを特徴とする請求項１又は２に記載の潜熱蓄熱材料を含有する撚糸。
【請求項４】
テープ状物を筒状に撚りを掛ける工程と、
前記筒状に撚られたテープ状物の内部に潜熱蓄熱材料を含有させる工程とを備えていることを特徴とする潜熱蓄熱材料を含有する撚糸の製造方法。
【請求項５】
潜熱蓄熱材料を含有する芯材を準備する工程をさらに備え、
前記芯材を中心にして、該芯材の周りに前記テープ状物に撚りを掛けて巻き付けることで、筒状に撚られたテープ状物の内部に潜熱蓄熱材料を含有させることを特徴とする請求項４に記載の潜熱蓄熱材料を含有する撚糸の製造方法。
【請求項６】
請求項１〜３のいずれか１項に記載の撚糸からなることを特徴とする畳表。
【発明の詳細な説明】
【技術分野】
【０００１】
本発明は、潜熱蓄熱材料を含有する撚糸、その製造方法及びそれを用いた畳表に関する。
【背景技術】
【０００２】
従来、畳表には天然のい草が用いられているが、近年では畳表の材料として合成繊維、合成樹脂又は抄繊糸等も用いられている。また、このような材料に良好な機能を付加したものも知られており、例えば筒状の撚糸の中空部分に脱臭剤、抗菌剤又は吸湿剤等を含有させた機能性撚糸が特許文献１に提示されている。この他に、筒状の撚糸の中空部分に柔軟性を有する芯材を設けることにより、径方向の強度を向上した撚糸が特許文献２に提示されている。このような材料を畳表に用いることにより、畳表に機能を付加したり、強度を向上したりすることが可能となる。しかしながら、これまでに撚糸に蓄熱機能を付加させたものは知られていない。
【０００３】
畳表に蓄熱機能を付加するのではなく、畳の裏面に蓄熱体を設けることにより、畳自体を裏面側から暖めて、畳が敷かれた部屋を暖めることができる蓄熱体ユニットは知られており、特許文献３に提示されている。この蓄熱体ユニットでは、昼間に畳を裏向けにして蓄熱体に日光を当てて蓄熱させ、夜間に畳を元に戻して使用することにより、蓄熱体から熱が放熱する。このため、その畳に人が接触した際に冷たさを感じることがなく、上述の通り、その畳が敷かれた部屋を暖めることができる。
【先行技術文献】
【特許文献】
【０００４】
【特許文献１】特開平８−４９１２７号公報
【特許文献２】実用新案登録第３１０３２３８号公報
【特許文献３】特許第４３６０９７０号公報
【発明の概要】
【発明が解決しようとする課題】
【０００５】
しかしながら、特許文献３の蓄熱体ユニットでは、昼間に蓄熱するために畳を裏返して日光に当て、夜間にそれを元に戻すという面倒な作業を必要とする。さらに、昼間に畳を裏返す必要があるため、昼間に畳を使用することができないという問題がある。また、特許文献３では、蓄熱体が畳の裏面側に設けられており、畳が敷かれた部屋を暖める効率が高いとはいえない。さらに、人が実際に接触する畳表自体を暖める効率も高いとはいえない。
【０００６】
本発明は、前記の問題に鑑みてなされたものであり、その目的は、潜熱蓄熱効果を有する畳表を得ることにあり、また、そのような畳表を製造するのに用いられ得る撚糸を得られるようにすることにある。
【課題を解決するための手段】
【０００７】
前記の目的を達成するために、本発明は、筒状の撚糸に潜熱蓄熱材料を含有させた。
【０００８】
具体的に、本発明に係る潜熱蓄熱材料を含有する撚糸は、テープ状物が筒状に撚られた撚糸であって、該撚糸の中空部分に潜熱蓄熱材料が含まれていることを特徴とする。
【０００９】
本発明に係る潜熱蓄熱材料を含有する撚糸によると、テープ状物といった薄い層を通して潜熱蓄熱材料による吸熱及び放熱が可能であるため、撚糸の内外に高効率で熱を出し入れできる撚糸を得ることができる。このため、本発明に係る撚糸を畳表に用いると、昼間に畳を裏返さずとも、撚糸に含まれた潜熱蓄熱材料が蓄熱でき、夜間等の気温が低下した際に放熱できて室内を暖めることができる。さらに、撚糸に潜熱蓄熱材料が含まれているため、畳表を構成する撚糸自体に触れても冷たくなく不快感を軽減できる。
【００１０】
本発明に係る潜熱蓄熱材料を含有する撚糸は、その中空部分に芯材が設けられており、該芯材は潜熱蓄熱材料を含有することが好ましい。
【００１１】
このようにすると、中空部分に芯材が配設されているため、撚糸の強度を向上でき、また、芯材の硬さを調整することで撚糸の柔軟性を調整することができる。さらに、撚糸の中空部分に均一に潜熱蓄熱材料を分布することができ、撚糸の全体が安定して蓄熱及び放熱機能を発揮できる。
【００１２】
本発明に係る潜熱蓄熱材料を含有する撚糸は、中空部分に含まれる潜熱蓄熱材料として融点温度が調整可能な材料が用いられていることが好ましい。
【００１３】
このようにすると、潜熱蓄熱材料の融点温度を所望の温度に調整して、触れると暖かく感じる冬用畳だけでなく、触れると冷たく感じるような夏用畳にも利用することができる。
【００１４】
本発明に係る潜熱蓄熱材料を含有する撚糸の製造方法は、テープ状物を筒状に撚りを掛ける工程と、筒状に撚られたテープ状物の内部に潜熱蓄熱材料を含有させる工程とを備えていることを特徴とする。
【００１５】
本発明に係る潜熱蓄熱材料を含有する撚糸の製造方法によると、上記のような種々の効果を有する潜熱蓄熱効果を奏する撚糸を得ることができる。
【００１６】
本発明に係る潜熱蓄熱材料を含有する撚糸の製造方法は、潜熱蓄熱材料を含有する芯材を準備する工程をさらに備え、芯材を中心にして、該芯材の周りにテープ状物に撚りを掛けて巻き付けることで、筒状に撚られたテープ状物の内部に潜熱蓄熱材料を含有させることが好ましい。
【００１７】
本発明に係る潜熱蓄熱材料を含有する撚糸の製造方法によると、上記のような潜熱蓄熱効果を奏する撚糸を得ることができ、また、芯材の周りにテープ状物を巻き付けて撚糸を製造するために、簡便に上記撚糸を製造することが可能となる。
【００１８】
本発明に係る畳表は、上記の撚糸からなることを特徴とする。
【００１９】
本発明に係る畳表によると、撚糸に含まれた潜熱蓄熱材料が蓄熱でき、余計な作業を必要とせずに、夜間等の気温が低下した際に放熱できて室内を暖めることができる。さらに、撚糸に潜熱蓄熱材料が含有されているため、畳表を構成する撚糸自体に触れても冷たくなく不快感を軽減できる。
【発明の効果】
【００２０】
本発明に係る潜熱蓄熱材料を含有する撚糸によると、テープ状物といった薄層を通して潜熱蓄熱材料による吸熱及び放熱が可能であるため、撚糸の内外に高効率で熱を出し入れできる撚糸を得ることができる。また、このような撚糸では、所望の融点温度をもつ潜熱蓄熱材料を選択して撚糸の表面を所望の温度となるように調整することができる。本発明に係る潜熱蓄熱材料を含有する撚糸によると、上記撚糸を簡便に得ることができる。また、本発明に係る畳表によると、撚糸に含まれた潜熱蓄熱材料が蓄熱でき、夜間等の気温が低下した際に放熱できて室内を暖めることができる。さらに、撚糸に潜熱蓄熱材料が含有されているため、畳表を構成する撚糸自体に触れても冷たくなく不快感を軽減できる。
【図面の簡単な説明】
【００２１】
【図１】本発明の第１の実施形態に係る潜熱蓄熱材料を含有する撚糸の模式的な縦断面図である。
【図２】本発明の第１の実施形態に係る潜熱蓄熱材料を含有する撚糸の模式的な横断面図である。
【図３】本発明の第１の実施形態に係る潜熱蓄熱材料を含有する撚糸の製造方法における撚糸の撚り始め部分を示す拡大斜視図である。
【図４】本発明の第１の実施形態に係る潜熱蓄熱材料を含有する撚糸の製造方法で得られた撚糸の拡大断面図である。
【図５】本発明の第２の実施形態に係る潜熱蓄熱材料を含有する撚糸の模式的な縦断面図である。
【図６】本発明の第２の実施形態に係る潜熱蓄熱材料を含有する撚糸の模式的な横断面図である。
【図７】本発明の第２の実施形態に係る潜熱蓄熱材料を含有する撚糸の製造方法における撚糸の撚り始め部分を示す拡大斜視図である。
【図８】本発明の第２の実施形態に係る潜熱蓄熱材料を含有する撚糸の製造方法で得られた撚糸の拡大断面図である。
【発明を実施するための形態】
【００２２】
以下、本発明を実施するための形態を図面に基づいて説明する。以下の好ましい実施形態の説明は、本質的に例示に過ぎず、本発明、その適用物或いはその用途を制限することを意図するものではない。
【００２３】
（第１の実施形態）
まず、本発明に係る潜熱蓄熱材料を含有する撚糸の構成について図１及び図２を参照しながら説明する。図１は撚糸の長手方向に沿った縦断面を示しており、図２は撚糸の長手方向と垂直方向における横断面を示している。
【００２４】
図１及び図２に示すように、本実施形態に係る撚糸１は、抄造紙からなるテープ状物（以下、紙テープと呼ぶ）を筒状に撚りを掛けることにより得られたものである。すなわち、撚糸１は、紙テープが撚りを掛けられてなる１層以上の層構造を有する紙テープ層２を有し、その内部に中空部３を有する。また、撚糸１の中空部３には潜熱蓄熱材料４が含まれており、本実施形態では中空部３に潜熱蓄熱材料４が充填されている。本実施形態において、潜熱蓄熱材料４としては、水（氷）や、塩化カルシウム水和物、硫酸ナトリウム水和物、チオ硫酸ナトリウム水和物及び酢酸ナトリウム水和物といった無機水和塩等の無機物、又はパラフィン、脂肪酸、糖アルコール及び植物由来のバイオＰＣＭ等の有機物から適宜選択できる。
【００２５】
本実施形態において、上記紙テープは１回以上巻かれており、すなわち単層又は複数層の紙テープ層２が形成されており、その巻数は特に限定されない。但し、巻数が少ないと、撚糸１の強度が低下し、一方、巻数が過剰に多いと得られる撚糸が硬くなり、例えば畳表に用いるとクッション性が劣ると共に生産性も低減してしまう。さらに、紙テープ層２が厚くなるため、中空部３に充填された潜熱蓄熱材料４による撚糸１の内外への熱の出し入れの効率が低下する。これらの理由から、紙テープの巻数は、５〜１０巻き程度であることが好ましく、すなわち、紙テープ層２は、５〜１０層の積層構造であることが好ましい。
【００２６】
また、テープ状物の材料やサイズは、特に限定されないが、例えば坪量が１５ｇ／ｍ２〜２０ｇ／ｍ２程度の抄造紙を２０ｍｍ〜４０ｍｍ程度の幅に裁断したものを用いることができる。また、薄いテープ状物であれば紙製に限定されない。
【００２７】
次に、本発明の第１の実施形態に係る潜熱蓄熱材料を含有する撚糸の製造方法について図３及び図４を参照しながら説明する。
【００２８】
図３に示すように、本実施形態に係る撚糸の製造方法は、紙テープ２ａを、筒状に撚りを掛けると共にその中空部に潜熱蓄熱材料４を入れる工程を備えている。具体的に、紙テープ２ａを中空部ができるように螺旋状に巻き、それと共にその中空部内に粒子状の潜熱蓄熱材料４を収容させる。この際に、例えば粒子状の潜熱蓄熱材料４を供給部１０から放出できる供給装置（図示せず）を用いることができる。その供給部１０を紙テープ２ａの撚り始め部分に配置して、供給部１０から潜熱蓄熱材料４を上記中空部内に向かって放出する。このようにすると、効率良く潜熱蓄熱材料４を中空部に供給することができる。これにより、図４に示すように、螺旋状に巻かれた紙テープ２ａの内側に形成された中空部３に粒子状の潜熱蓄熱材料４が充填される。
【００２９】
なお、図３及び図４では一巻き分の紙テープ２ａにより単層の紙テープ層を形成しているが、上述の通りこれに限られず、２層以上からなる紙テープ層を形成しても構わない。但し、上記の理由から、５〜１０層の紙テープ層を形成することが好ましい。
【００３０】
次に、本実施形態に係る撚糸１を用いて製造された畳表について説明する。本実施形態に係る畳表は、畳織機を用いて、上記撚糸１を例えば８００ｇ／ｍ２〜１２００ｇ／ｍ２程度の織り込み密度で織ることにより得られる。本実施形態の撚糸１を用いて得られた畳表は、上記のような潜熱蓄熱材料４を含有する撚糸１を用いて得られたものであるため、蓄熱効果を奏する。本実施形態において、畳の裏面ではなく、畳表自体に潜熱蓄熱材料が含まれているため、畳を裏返す等の作業を行うことなく、昼間の太陽熱を吸収でき、気温が低下した夜間に熱を放出することができる。また、畳表自体に潜熱蓄熱材料が含有されているため、畳表自体が冷たくならず、人が接触した際に不快感を与えることを防止できる。
【００３１】
また、本実施形態の畳表では、融点温度が低い潜熱蓄熱材料４を用いることにより、暖房効果を奏する畳表のみならず、夏季において、接触した人に対して冷感を与えることができる夏用畳表として適用することもできる。例えば３８℃程度といった人の体温よりも少し高い温度を融点温度とする潜熱蓄熱材料４を用いると、人が畳表に直接に触れた際に、人の熱が潜熱蓄熱材料４に奪われるため、冷感が得られる。一方、冬季にはこのような冷感を感じないように、例えば２０℃程度といった人の体温よりも低い融点温度をもつ潜熱蓄熱材料４を用いることで、冬用畳表として適用できる。さらに、このような、夏用及び冬用の畳表を畳の表面及び裏面のそれぞれに設けることで、一枚の畳で夏用畳及び冬用畳として用いることも可能となる。このように、異なる融点温度をもつ潜熱蓄熱材料４を適宜選択することにより畳表を種々の用途に用いることができる。異なる材料からなる潜熱蓄熱材４を適宜選択してもよいが、同一の潜熱蓄熱材料４を用いてその融点温度のみを調整しても構わない。例えば、潜熱蓄熱材料４としてパラフィンを用いる場合、パラフィンの分子量を調整することにより、その融点温度を調整することができる。
【００３２】
また、本実施形態に係る撚糸１を畳表等に用いる際に、その撚糸１の外表面に疎水性材料からなる撥水コーティング層を設けても構わない。このようにすると、畳表に撥水性能を付加することができ、例えば畳表に液体が付着しても液体の浸食を防止できて、変色等を防ぐことができる畳表を得ることができる。
【００３３】
（第２の実施形態）
以下に、本発明の第２の実施形態に係る潜熱蓄熱材料を含有する撚糸の構成について図５及び図６を参照しながら説明する。図５は撚糸の長手方向に沿った縦断面を示しており、図６は撚糸の長手方向と垂直方向における横断面を示している。本実施形態では、第１の実施形態と同一の部分ついては説明を省略し、異なる部分についてのみ説明する。本実施形態の撚糸は、第１の実施形態の撚糸と比較して、撚糸の中空部に粒子状の潜熱蓄熱材料が充填されているのではなく、該中空部に潜熱蓄熱材料を含有する芯材が配設されていることが異なる。
【００３４】
具体的に、図５及び図６に示すように、本実施形態の撚糸１は、紙テープが撚りを掛けられてなる１層以上の層構造を有する紙テープ層２を有し、その内部に中空部３を有する。また、撚糸１の中空部３には、潜熱蓄熱材料４を含有する芯材５が配設されている。本実施形態では、芯材５として、レーヨン製の糸を用いている。また、本実施形態では、潜熱蓄熱材料４であるパラフィンをエマルジョン化してレーヨンの綿に練り込み、その綿をレーヨンの糸に巻き付けることにより、潜熱蓄熱材料を含有する芯材５としている。芯材５としては、柔軟性を有し、潜熱蓄熱材料４を含有できる材料であれば特に上記のものに限定されず、例えば麻糸、綿糸若しくは化学繊維等を用いることができる。また、本実施形態では、潜熱蓄熱材料４を芯材５に含有させるために、レーヨンの綿に潜熱蓄熱材料４を練り込んで、それをレーヨンの糸に巻き付けたが、これに限られず、直接に芯材５となる糸等に潜熱蓄熱材料４を練り込むことにより、芯材５に潜熱蓄熱材料４を含有させても構わない。
【００３５】
次に、本発明の第２の実施形態に係る潜熱蓄熱材料を含有する撚糸の製造方法について図７及び図８を参照しながら説明する。
【００３６】
図７及び図８に示すように、本実施形態に係る撚糸の製造方法では、まず、上述のように、潜熱蓄熱材料であるパラフィンをエマルジョン化してレーヨンの綿に練り込み、その綿をレーヨンの糸に巻き付けることにより、潜熱蓄熱材料４を含有する芯材５を得る。その後、得られた芯材５に紙テープ２ａを螺旋状に巻き付けていく。なお、図７及び図８では一巻き分の紙テープ２ａにより単層の紙テープ層を形成しているが、第１の実施形態と同様に、２層以上からなる紙テープ層を形成しても構わない。但し、上記の理由から、５〜１０層の紙テープ層を形成することが好ましい。本実施形態では、芯材５の周りに紙テープ２ａを巻き付けて撚糸１を製造するため、紙テープ２ａを容易に筒状で且つ螺旋状に撚ることができ、簡便に撚糸１を製造することができる。また、撚糸１の内部に柔軟な芯材５を配設することで、撚糸１の強度を向上することができる
本実施形態に係る撚糸１も当然に畳表に適用することができる。本実施形態に係る畳表においても、第１の実施形態と同様に、潜熱蓄熱材料４を含有する撚糸１が用いられているため、畳を裏返す等の作業を行うことなく、昼間の太陽熱を吸収でき、気温が低下した夜間に熱を放出することができる。また、畳表自体に潜熱蓄熱材料が含有されているため、畳表自体が冷たくならず、人が接触する際に不快感を与えることがない。また、芯材５の硬さを調整することにより、所望のクッション性を有する畳表を得ることも可能となる。
【産業上の利用可能性】
【００３７】
本発明に係る潜熱蓄熱材料を含有する撚糸、その製造方法及びそれを用いた畳表は、蓄熱性能を有し、そのような性能を有する畳等を製造するのに有用である。
【符号の説明】
【００３８】
１  撚糸
２  紙テープ層
２ａ  紙テープ
３  中空部
４  潜熱蓄熱材料
５  芯材
【図１】
2015067922.tif 000003
【図２】
2015067922.tif 000004
【図３】
2015067922.tif 000005
【図４】
2015067922.tif 000006
【図５】
2015067922.tif 000007
【図６】
2015067922.tif 000008
【図７】
2015067922.tif 000009
【図８】
2015067922.tif 000010